(57)【要約】【課題】電磁波（電波、光）の透過性に優れるとともに、美的外観および耐久性に優れた時計用文字板を提供すること、また、前記時計用文字板を備えた時計を提供すること。【解決手段】時計用文字板１’は、基材２と、主として金属酸化物で構成された複数の層（金属酸化物層）を備えた多層膜３と、入射した光を偏光させる機能を有する偏光体４と、拡散剤を含む材料で構成された拡散層５とを有している。基材は、主としてプラスチック材料で構成されたものである。多層膜３は、金属酸化物層として、酸化モリブデンで構成された酸化モリブデン層と、酸化ケイ素で構成された酸化ケイ素層とを有し、酸化ケイ素層の両方の面に接触するように、酸化モリブデン層が配されたものである。多層膜３の厚さは５０〜３００ｎｍである。【選択図】  図２
2007051988.tif 000002
【特許請求の範囲】
【請求項１】
電磁波透過性を有する材料で構成された基材と、
主として金属酸化物で構成された複数の金属酸化物層を備えた多層膜とを有することを特徴とする時計用文字板。
【請求項２】
前記多層膜は、前記金属酸化物層を３層以上有するものである請求項１に記載の時計用文字板。
【請求項３】
前記多層膜は、主として酸化モリブデンで構成された酸化モリブデン層を有するものである請求項１または２に記載の時計用文字板。
【請求項４】
前記多層膜は、主として酸化チタンで構成された酸化チタン層を有するものである請求項１ないし３のいずれかに記載の時計用文字板。
【請求項５】
前記多層膜は、主として酸化ケイ素で構成された酸化ケイ素層を有するものである請求項１ないし４のいずれかに記載の時計用文字板。
【請求項６】
前記多層膜は、主として酸化ケイ素で構成された酸化ケイ素層を有し、当該酸化ケイ素層の両方の面に接触するように、他の金属酸化物層を有するものである請求項１ないし５のいずれかに記載の時計用文字板。
【請求項７】
前記多層膜の厚さが５０〜３００ｎｍである請求項１ないし６のいずれかに記載の時計用文字板。
【請求項８】
前記基材は、ポリカーボネート、アクリロニトリル−ブタジエン−スチレン共重合体（ＡＢＳ樹脂）から選択される少なくとも１種を含む材料で構成されたものである請求項１ないし７のいずれかに記載の時計用文字板。
【請求項９】
前記基材および前記多層膜に加え、入射した光を偏光させる機能を有する偏光体を備えている請求項１ないし８のいずれかに記載の時計用文字板。
【請求項１０】
前記偏光体は、所定方向に振動する第１の光を透過し、かつ、振動方向が前記第１の光の振動方向に対して垂直な第２の光を反射する機能を有する反射型偏光体である請求項９に記載の時計用文字板。
【請求項１１】
前記偏光体は、主としてポリエチレンナフタレートで構成された層と、主としてナフタレンジカルボン酸とテレフタル酸とのコポリエステルで構成された層とが交互に積層されてなるフィルムである請求項９または１０に記載の時計用文字板。
【請求項１２】
入射した光を拡散する機能を有する拡散剤を含む材料で構成された拡散層を有する請求項９ないし１１のいずれかに記載の時計用文字板。
【請求項１３】
前記拡散層は、粘着性、接着性を有する材料で構成されたものである請求項１２に記載の時計用文字板。
【請求項１４】
前記多層膜が設けられている側の面の色調は、ＪＩＳ  Ｚ  ８７２９で規定されるＬ＊ａ＊ｂ＊表示の色度図において、ａ＊が−１０〜１０であり、かつ、ｂ＊が−１０〜１０である請求項１ないし１３のいずれかに記載の時計用文字板。
【請求項１５】
請求項１ないし１４のいずれかに記載の時計用文字板を備えたことを特徴とする時計。
【発明の詳細な説明】
【技術分野】
【０００１】
本発明は、時計用文字板および時計に関する。
【背景技術】
【０００２】
時計用文字板には、実用品としての優れた視認性とともに、装飾品としての優れた美的外観が要求される。従来、このような目的を達成するために、一般に、時計用文字板の構成材料として、Ａｕ、Ａｇ等の金属材料を用いてきた。
また、一方で、生産コストの低減や、時計用文字板の成形の自由度を向上させる等の目的で、基材としてプラスチックを用い、その表面に、金属材料で構成された被膜を形成する試みがある（例えば、特許文献１参照）。
しかしながら、プラスチックは、一般に、金属材料との密着性に劣っている。このため、基材と被膜との間での剥離が生じ易く、時計用文字板の耐久性に劣るという問題点があった。
【０００３】
また、例えば、電波時計やソーラー時計（太陽電池を備えた時計）では、時計用文字板に電磁波（電波、光）の透過性が求められる。このため、このような時計用文字板としては、プラスチック製のものが用いられてきたが、プラスチックは高級感に欠けるため、時計用文字板の美的外観を向上させる目的で、金属材料で構成された薄膜で被覆する試みがある。しかしながら、上記のように、プラスチックは金属材料との密着性に劣るという問題点があった。また、電磁波（電波、光）の透過性を高めるためには、薄膜の厚さを十分に薄くする必要があるが、このような場合、時計用文字板全体としての美的外観が低下するという問題点があった。
【０００４】
【特許文献１】特開２００３−２３９０８３号公報（第４頁左欄第３７〜４２行目）
【発明の開示】
【発明が解決しようとする課題】
【０００５】
本発明の目的は、電磁波（電波、光）の透過性に優れるとともに、美的外観および耐久性に優れた時計用文字板を提供すること、また、前記時計用文字板を備えた時計を提供することにある。
【課題を解決するための手段】
【０００６】
このような目的は、下記の本発明により達成される。
本発明の時計用文字板は、電磁波透過性を有する材料で構成された基材と、
主として金属酸化物で構成された複数の金属酸化物層を備えた多層膜とを有することを特徴とする。
これにより、電磁波（電波、光）の透過性に優れるとともに、美的外観および耐久性に優れた時計用文字板を提供することができる。
【０００７】
本発明の時計用文字板では、前記多層膜は、前記金属酸化物層を３層以上有するものであることが好ましい。
これにより、電磁波（電波、光）の透過率を十分に高いものとしつつ、時計用文字板の美的外観および耐久性をさらに優れたものにすることができる。
本発明の時計用文字板では、前記多層膜は、主として酸化モリブデンで構成された酸化モリブデン層を有するものであることが好ましい。
これにより、電磁波（電波、光）の透過率を十分に高いものとしつつ、時計用文字板の美的外観をさらに優れたものにすることができる。
【０００８】
本発明の時計用文字板では、前記多層膜は、主として酸化チタンで構成された酸化チタン層を有するものであることが好ましい。
これにより、電磁波（電波、光）の透過率を十分に高いものとしつつ、時計用文字板の美的外観をさらに優れたものにすることができる。
本発明の時計用文字板では、前記多層膜は、主として酸化ケイ素で構成された酸化ケイ素層を有するものであることが好ましい。
これにより、電磁波（電波、光）の透過率を十分に高いものとしつつ、時計用文字板の美的外観をさらに優れたものにすることができる。
【０００９】
本発明の時計用文字板では、前記多層膜は、主として酸化ケイ素で構成された酸化ケイ素層を有し、当該酸化ケイ素層の両方の面に接触するように、他の金属酸化物層を有するものであることが好ましい。
これにより、電磁波（電波、光）の透過率を十分に高いものとしつつ、時計用文字板の美的外観をさらに優れたものにすることができる。
本発明の時計用文字板では、前記多層膜の厚さが５０〜３００ｎｍであることが好ましい。
これにより、電磁波（電波、光）の透過率を十分に高いものとしつつ、時計用文字板の美的外観をさらに優れたものにすることができる。
【００１０】
本発明の時計用文字板では、前記基材は、ポリカーボネート、アクリロニトリル−ブタジエン−スチレン共重合体（ＡＢＳ樹脂）から選択される少なくとも１種を含む材料で構成されたものであることが好ましい。
これにより、基材と多層膜との密着性を特に優れたものとすることができる。また、時計用文字板全体としての強度を特に優れたものとすることができるとともに、時計用文字板の製造時における成形の自由度が増す（成形のし易さが向上する）。
【００１１】
本発明の時計用文字板では、前記基材および前記多層膜に加え、入射した光を偏光させる機能を有する偏光体を備えていることが好ましい。
これにより、光の透過率を十分に優れたものとしつつ、時計用文字板の美的外観をさらに優れたものとすることができる。
本発明の時計用文字板では、前記偏光体は、所定方向に振動する第１の光を透過し、かつ、振動方向が前記第１の光の振動方向に対して垂直な第２の光を反射する機能を有する反射型偏光体であることが好ましい。
これにより、光の透過率を十分に優れたものとしつつ、時計用文字板の美的外観をさらに優れたものとすることができる。
【００１２】
本発明の時計用文字板では、前記偏光体は、主としてポリエチレンナフタレートで構成された層と、主としてナフタレンジカルボン酸とテレフタル酸とのコポリエステルで構成された層とが交互に積層されてなるフィルムであることが好ましい。
これにより、光の透過率を十分に優れたものとしつつ、時計用文字板の美的外観をさらに優れたものとすることができる。
【００１３】
本発明の時計用文字板では、入射した光を拡散する機能を有する拡散剤を含む材料で構成された拡散層を有することが好ましい。
これにより、光の透過率を十分に優れたものとしつつ、時計用文字板を、高級感にあふれる光沢感があり、特に優れた美的外観を有するものとすることができる。
本発明の時計用文字板では、前記拡散層は、粘着性、接着性を有する材料で構成されたものであることが好ましい。
これにより、偏光体の基材等に対する密着性を向上させることができ、その結果、時計用文字板の耐久性（特に、耐衝撃性）等を向上させることができ、実用品、装飾品としての時計用文字板の信頼性を特に優れたものとすることができる。
本発明の時計用文字板では、前記多層膜が設けられている側の面の色調は、ＪＩＳ  Ｚ  ８７２９で規定されるＬ＊ａ＊ｂ＊表示の色度図において、ａ＊が−１０〜１０であり、かつ、ｂ＊が−１０〜１０であることが好ましい。
これにより、時計用文字板の美的外観は、特に優れたものとなる。
【００１４】
本発明の時計は、本発明の時計用文字板を備えたことを特徴とする。
これにより、美的外観および耐久性に優れた時計を提供することができる。また、外部からの電磁波（電波、光）を有効に利用することが可能な時計（例えば、電波時計、ソーラー時計、ソーラー電波時計等）を提供することができる。
【発明の効果】
【００１５】
本発明によれば、電磁波（電波、光）の透過性に優れるとともに、美的外観および耐久性に優れた時計用文字板を提供すること、また、前記時計用文字板を備えた時計を提供することができる。
【発明を実施するための最良の形態】
【００１６】
以下、本発明の好適な実施形態について、添付図面を参照しつつ説明する。
まず、本発明の時計用文字板の好適な実施形態について説明する。
＜時計用文字板（第１実施形態）＞
図１は、本発明の時計用文字板の第１実施形態を示す断面図である。
図１に示すように、本実施形態の時計用文字板１は、基材２と、主として金属酸化物で構成された複数の層（金属酸化物層）を備えた多層膜３とを有している。このような時計用文字板１は、特に限定されないが、通常、基材２の多層膜３で被覆された面側が外表面側、すなわち、観察者側となるようにして用いられるものである。以下の説明では、特に断りのない限り、時計用文字板１は、基材２の多層膜３で被覆された面側（図中上側）が外表面側を向くようにして用いられるものとして説明する。
【００１７】
［基材］
基材２は、電磁波透過性を有する材料で構成されたものである。
電磁波透過性を有する材料としては、例えば、各種プラスチック材料等の有機系高分子材料や、ソーダガラス、結晶性ガラス、石英ガラス、鉛ガラス、カリウムガラス、ホウケイ酸ガラス、無アルカリガラス等の各種ガラス材料等が挙げられる。この中でも、有機系高分子材料が好ましく、プラスチック材料がより好ましい。これにより、時計用文字板１の美的外観を十分に優れたものとしつつ、電磁波（電波、光）の透過性を特に優れたものとすることができる。また、基材２が主としてプラスチック材料で構成されたものであると、時計用文字板１の製造時における、基材２の成形の自由度が増し、比較的厚さの薄い時計用文字板や複雑な形状の時計用文字板であっても、容易かつ確実に製造することができる。また、基材２の生産性をより優れたものとすることができ、結果として、時計用文字板１の生産性の向上にも寄与することができる。
【００１８】
基材２を構成する有機系高分子材料としては、各種熱可塑性樹脂、各種熱硬化性樹脂が挙げられ、例えば、ポリエチレン、ポリプロピレン、エチレン−プロピレン共重合体、エチレン−酢酸ビニル共重合体（ＥＶＡ）等のポリオレフィン、環状ポリオレフィン、変性ポリオレフィン、ポリ塩化ビニル、ポリ塩化ビニリデン、ポリスチレン、ポリアミド（例：ナイロン６、ナイロン４６、ナイロン６６、ナイロン６１０、ナイロン６１２、ナイロン１１、ナイロン１２、ナイロン６−１２、ナイロン６−６６）、ポリイミド、ポリアミドイミド、ポリカーボネート（ＰＣ）、ポリ−（４−メチルペンテン−１）、アイオノマー、アクリル系樹脂、ポリメチルメタクリレート、アクリロニトリル−ブタジエン−スチレン共重合体（ＡＢＳ樹脂）、アクリロニトリル−スチレン共重合体（ＡＳ樹脂）、ブタジエン−スチレン共重合体、ポリオキシメチレン、ポリビニルアルコール（ＰＶＡ）、エチレン−ビニルアルコール共重合体（ＥＶＯＨ）、ポリエチレンテレフタレート（ＰＥＴ）、ポリブチレンテレフタレート（ＰＢＴ）、ポリシクロヘキサンテレフタレート（ＰＣＴ）等のポリエステル、ポリエーテル、ポリエーテルケトン（ＰＥＫ）、ポリエーテルエーテルケトン（ＰＥＥＫ）、ポリエーテルイミド、ポリアセタール（ＰＯＭ）、ポリフェニレンオキシド、変性ポリフェニレンオキシド、ポリサルフォン、ポリエーテルサルフォン、ポリフェニレンサルファイド、ポリアリレート、芳香族ポリエステル（液晶ポリマー）、ポリテトラフルオロエチレン、ポリフッ化ビニリデン、その他フッ素系樹脂、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマー、エポキシ樹脂、フェノール樹脂、ユリア樹脂、メラミン樹脂、不飽和ポリエステル、シリコーン系樹脂、ウレタン系樹脂、ポリパラキシリレン（poly-para-xylylene）、ポリモノクロロパラキシリレン（poly-monochloro-para-xylylene）、ポリジクロロパラキシリレン（poly-dichloro-para-xylylene）、ポリモノフルオロパラキシリレン（poly-monofluoro-para-xylylene）、ポリモノエチルパラキシリレン（poly-monoethyl-para-xylylene）等のポリパラキシリレン樹脂等、またはこれらを主とする共重合体、ブレンド体、ポリマーアロイ等が挙げられ、これらのうちの１種または２種以上を組み合わせて（例えば、ブレンド樹脂、ポリマーアロイ、積層体等として）用いることができる。
【００１９】
基材２は、上記のような材料の中でも特に、ポリカーボネート（ＰＣ）、アクリロニトリル−ブタジエン−スチレン共重合体（ＡＢＳ樹脂）から選択される少なくとも１種を含む材料で構成されたものであるのが好ましい。これにより、後に詳述するような多層膜３（特に、基材２と接触する層が酸化モリブデン、酸化チタンで構成された多層膜３）との密着性を特に優れたものとすることができる。その結果、時計用文字板１の耐久性を特に優れたものとすることができる。また、基材２が上記のような材料で構成されたものであると、時計用文字板１全体としての強度を特に優れたものとすることができる。また、時計用文字板１の製造時においては、基材２の成形の自由度が増す（成形のし易さが向上する）ため、より複雑な形状の時計用文字板１であっても、容易かつ確実に製造することができる。また、ポリカーボネートは、各種プラスチック材料の中でも比較的安価で、時計用文字板１の生産コストのさらなる低減に寄与することができる。また、ＡＢＳ樹脂は、特に優れた耐薬品性も有しており、時計用文字板１全体としての耐久性をさらに向上させることができる。
なお、基材２は、上記以外の成分を含むものであってもよい。このような成分としては、例えば、可塑剤、酸化防止剤、着色剤（各種発色剤、蛍光物質、りん光物質等を含む）、光沢剤、フィラー等が挙げられる。例えば、基材２が着色剤を含む材料で構成されたものであると、時計用文字板１の色のバリエーションを広げることができる。
【００２０】
また、基材２は、各部位でその組成が実質的に均一な組成を有するものであってもよいし、部位によって組成の異なるものであってもよい。例えば、基材２は、基部と、該基部上に設けられた表面層を有するものであってもよい。
また、基材２の形状、大きさは、特に限定されず、通常、時計用文字板１の形状、大きさに基づいて決定される。なお、図示の構成では、基材２（時計用文字板１）は、平板状をなすものであるが、例えば、湾曲板状等をなすものであってもよい。
【００２１】
基材２の厚さは、特に限定されないが、１５０〜７００μｍであるのが好ましく、２００〜６００μｍであるのがより好ましく、３００〜５００μｍであるのがさらに好ましい。基材２の厚さが前記範囲内の値であると、時計用文字板１が適用される時計が、厚型化するのを効果的に防止しつつ、時計用文字板１の機械的強度、形状の安定性等を十分に優れたものとすることができる。
また、基材２は、いかなる方法で成形されたものであってもよいが、基材２の成形方法としては、例えば、圧縮成形、押出成形、射出成形、光造形等が挙げられる。
【００２２】
［多層膜］
基材２の表面には、主として金属酸化物で構成された複数の層（金属酸化物層）を備えた多層膜３が設けられている。
このように、本発明においては、時計用文字板が、電磁波の透過性を有する基材上に、金属酸化物で構成された多層膜を有することにより、電磁波の透過性を十分に優れたものとしつつ、時計用文字板の美的外観を優れたものとすることができる。特に、金属酸化物製の層が積層された構成を有することにより、多層膜自体の厚さが比較的薄い場合であっても（多層膜を構成する各層の厚さが比較的薄い場合であっても）、時計用文字板の外観を、金属光沢があり、高級感あふれる優れた美的外観を有するものとすることができる。特に、多層膜を構成する各金属酸化物層の厚さが比較的薄いものである場合、各層での光の反射率等を好適なものに調節することができ（例えば、時計用文字板全体についての、可視光領域における各波長での反射率のばらつきを十分に小さなものとすることができ）、時計用文字板の美的外観をさらに優れたものとすることができる。また、金属酸化物で構成された膜を多層膜として設けることにより、多層膜の厚さを十分に薄いものとすることができるため、電磁波の透過性にも優れたものとなる。また、金属酸化物で構成された膜を多層膜として設けることにより、基材に対する金属酸化物で構成された膜（多層膜）の密着性を優れたものとすることができ、結果として時計用文字板の耐久性、信頼性を優れたものとすることができる。これは、金属酸化物で構成された膜を多層膜として形成することにより、各層の厚さを比較的薄いものとすることができ、膜内の応力が大きくなるのを効果的に防止することができるためであると考えられる。
【００２３】
多層膜３の厚さは、特に限定されないが、５０〜３００ｎｍであるのが好ましく、１００〜２５０ｎｍであるのがより好ましく、１５０〜２００ｎｍであるのがさらに好ましい。多層膜３の厚さが前記範囲内の値であると、電磁波（電波、光）の透過率を十分に高いものとしつつ、時計用文字板１の美的外観をさらに優れたものにすることができる。これに対し、多層膜３の厚さが前記下限値未満であると、基材２の構成材料や多層膜３の構成材料等によっては、時計用文字板１の美的外観を十分に優れたものとするのが困難になる可能性がある。一方、多層膜３の厚さが前記上限値を超えると、多層膜３の構成材料等によっては、時計用文字板１の電磁波の透過性が十分に得られない可能性がある。
【００２４】
多層膜３は、主として金属酸化物で構成された層を複数層備えたものであればいかなるものであってもよいが、金属酸化物で構成された層（金属酸化物層）を３層以上有するものであるのが好ましく、３〜１０層有するものであるのがより好ましい。多層膜３を構成する金属酸化物層の層数が前記のようなものであると、電磁波（電波、光）の透過率を十分に高いものとしつつ、時計用文字板１の美的外観をさらに優れたものにすることができる。これに対し、多層膜３を構成する金属酸化物層の層数が少なすぎると、多層膜３の構成材料や金属酸化物層の厚さ等によっては、時計用文字板１の美的外観を十分に優れたものとするのが困難になる可能性がある。また、多層膜３を構成する金属酸化物層の層数が多すぎると、多層膜３の構成材料や金属酸化物層の厚さ等によっては、時計用文字板１の電磁波の透過性が十分に得られない可能性がある。また、時計用文字板１の生産性が低下する傾向を示す。
【００２５】
また、多層膜３を構成する各金属酸化物層の厚さは、特に限定されないが、１０〜１００ｎｍであるのが好ましく、１５〜９０ｎｍであるのがより好ましく、１５〜８０ｎｍであるのがさらに好ましい。これにより、電磁波（電波、光）の透過率を十分に高いものとしつつ、時計用文字板１の美的外観をさらに優れたものにすることができる。これに対し、各金属酸化物層の厚さが前記下限値未満であると、金属酸化物層の構成材料等によっては、時計用文字板１の美的外観を十分に優れたものとするのが困難になる可能性がある。一方、各金属酸化物層の厚さが前記上限値を超えると、金属酸化物層の構成材料等によっては、時計用文字板１の電磁波の透過性が十分に得られない可能性がある。
【００２６】
金属酸化物層を構成する金属酸化物は、金属の酸化物であれば特に限定されないが、例えば、酸化モリブデン（例えば、ＭｏＯ３等）、酸化ケイ素（例えば、ＳｉＯ２等）、酸化ジルコニウム（例えば、ＺｒＯ２等）、酸化チタン（例えば、ＴｉＯ２等）、酸化アルミニウム（例えば、Ａｌ２Ｏ３等）、酸化タングステン（例えば、ＷＯ３等）、酸化イットリウム（例えば、Ｙ２Ｏ３等）、酸化タンタル（例えば、Ｔａ２Ｏ５等）、酸化ニオブ（例えば、Ｎｂ２Ｏ５）や、複数種の金属元素の複合酸化物等が挙げられる。
【００２７】
前述したように、多層膜３は、主として金属酸化物で構成された層を複数層備えたものであればよいが、以下のような条件を満足するものであるのが好ましい。
多層膜３は、主として酸化モリブデンで構成された酸化モリブデン層を有するものであるのが好ましい。これにより、電磁波（電波、光）の透過率を十分に高いものとしつつ、時計用文字板１の美的外観をさらに優れたものにすることができる。また、多層膜３が、酸化モリブデン層を基材２に接触する層として有するものである場合、前述したような材料（特に、ポリカーボネート、アクリロニトリル−ブタジエン−スチレン共重合体）で構成された基材２との密着性を、特に優れたものとすることができ、結果として、時計用文字板１の耐久性を特に優れたものとすることができる。また、多層膜３が、酸化モリブデン層を最外層として有するものである場合、時計用文字板１の硬度を特に優れたものとすることができ、結果として、時計用文字板１の耐久性を特に優れたものとすることができる。
このように、金属酸化物層として酸化モリブデン層を有するものである場合、当該酸化モリブデン層の厚さは、１０〜１００ｎｍであるのが好ましく、１５〜９０ｎｍであるのがより好ましく、１５〜８０ｎｍであるのがさらに好ましい。これにより、上述した効果をさらに顕著なものとして発揮させることができる。
【００２８】
多層膜３は、主として酸化チタンで構成された酸化チタン層を有するものであるのが好ましい。これにより、電磁波（電波、光）の透過率を十分に高いものとしつつ、時計用文字板１の美的外観をさらに優れたものにすることができる。また、多層膜３が、酸化チタン層を基材２に接触する層として有するものである場合、前述したような材料（特に、ポリカーボネート、アクリロニトリル−ブタジエン−スチレン共重合体）で構成された基材２との密着性を、特に優れたものとすることができ、結果として、時計用文字板１の耐久性を特に優れたものとすることができる。また、多層膜３が、酸化チタン層を最外層として有するものである場合、時計用文字板１の硬度を特に優れたものとすることができ、結果として、時計用文字板１の耐久性を特に優れたものとすることができる。
このように、金属酸化物層として酸化チタン層を有するものである場合、当該酸化チタン層の厚さは、１０〜１００ｎｍであるのが好ましく、１５〜９０ｎｍであるのがより好ましく、１５〜８０ｎｍであるのがさらに好ましい。これにより、上述した効果をさらに顕著なものとして発揮させることができる。
【００２９】
また、多層膜３は、主として酸化ケイ素で構成された酸化ケイ素層を有するものであるのが好ましい。これにより、電磁波（電波、光）の透過率を十分に高いものとしつつ、時計用文字板１の美的外観をさらに優れたものにすることができる。
このように、金属酸化物層として酸化ケイ素層を有するものである場合、当該酸化ケイ素層の厚さは、１０〜１００ｎｍであるのが好ましく、１５〜９０ｎｍであるのがより好ましく、３０〜９０ｎｍであるのがさらに好ましい。これにより、上述した効果をさらに顕著なものとして発揮させることができる。また、多層膜３が、酸化ケイ素層を有するものである場合、酸化ケイ素層は、他の２つの金属酸化物層の間に介挿されたものであるのが好ましい。これにより、電磁波（電波、光）の透過率を十分に高いものとしつつ、時計用文字板１の美的外観をさらに優れたものにすることができる。また、多層膜３中における金属酸化物層同士の密着性を特に優れたものとすることができる。このような効果は、酸化ケイ素層に隣接する金属酸化物層が酸化モリブデン層、酸化チタン層である場合に、より顕著に発揮される。
また、多層膜３が、他の２つの金属酸化物層の間に介挿された酸化ケイ素層を有するものである場合、当該酸化ケイ素層の一方の主面である第１の面に接触する層と、第１の面とは反対側の第２の面に接触する層とが、同一の材料で構成されたものであるのが好ましい。これにより、時計用文字板１の美的外観は、さらに優れたものとなる。
【００３０】
多層膜３が上記のような構成（所定の条件を満足するような複数の金属酸化物層を有するもの）であると、隣接する金属酸化物層間での光の屈折率の違い等により、各金属酸化物層の表面において、好適に、光を反射、屈折させることができ、時計用文字板１の美的外観を特に優れたものとすることができる。
また、多層膜３を構成する金属酸化物層は、各部位で均一な組成を有するものであってもよいし、そうでなくてもよい。例えば、金属酸化物層は、含有成分（組成）が厚さ方向に順次変化するもの（傾斜材料）であってもよい。
【００３１】
なお、多層膜３は、金属酸化物層以外の層を有するものであってもよい。例えば、多層膜３は、金属酸化物層の間に、金属酸化物以外の材料で構成された層（例えば、主として金属材料で構成された層）を備えたものであってもよい。このような場合、金属酸化物層以外の層の厚さ（このような層を複数層有する場合はその総厚）は、１０〜１００ｎｍ程度であるのが好ましい。
【００３２】
多層膜３の形成方法は、特に限定されず、例えば、スピンコート、ディッピング、刷毛塗り、噴霧塗装、静電塗装、電着塗装等の塗装、電解めっき、浸漬めっき、無電解めっき等の湿式めっき法や、熱ＣＶＤ、プラズマＣＶＤ、レーザーＣＶＤ等の化学蒸着法（ＣＶＤ）、真空蒸着、スパッタリング、イオンプレーティング等の乾式めっき法（気相成膜法）、溶射等が挙げられるが、乾式めっき法（気相成膜法）が好ましい。多層膜３の形成方法として乾式めっき法（気相成膜法）を適用することにより、均一な膜厚を有し、均質で、かつ、基材２との密着性が特に優れた多層膜３を確実に形成することができる。その結果、最終的に得られる時計用文字板１の美的外観、耐久性を特に優れたものとすることができる。また、多層膜３の形成方法として乾式めっき法（気相成膜法）を適用することにより、形成すべき多層膜３を構成する各金属酸化物層が比較的薄いものであっても、膜厚（層の厚さ）のばらつきを十分に小さいものとすることができる。このため、例えば、得られる時計用文字板１の耐久性を十分に高いものとしつつ、時計用文字板１の電磁波の透過性を向上させることができる。したがって、得られる時計用文字板１を電波時計、ソーラー時計等に、より好適に適用することができる。
【００３３】
また、上記のような乾式めっき法（気相成膜法）の中でも、スパッタリングが特に好ましい。多層膜３の形成方法としてスパッタリングを適用することにより、上記のような効果はより顕著なものとなる。すなわち、多層膜３の形成方法としてスパッタリングを適用することにより、均一な膜厚を有し、均質で、かつ、基材２との密着性が特に優れた多層膜３をより確実に形成することができる。その結果、最終的に得られる時計用文字板１の美的外観、耐久性をさらに優れたものとすることができる。また、多層膜３の形成方法としてスパッタリングを適用することにより、形成すべき多層膜３が比較的薄いものであっても、膜厚のばらつきを特に小さいものとすることができる。このため、例えば、得られる時計用文字板１の耐久性を高いものとしつつ、時計用文字板１の電磁波の透過性をさらに向上させることができる。したがって、得られる時計用文字板１を電波時計、ソーラー時計等に、さらに好適に適用することができる。
【００３４】
なお、上記のような乾式めっき法を適用する場合、例えば、金属酸化物層を構成する金属酸化物に対応する金属をターゲットとして用い、酸素ガスを含む雰囲気中で処理を行うことにより、金属酸化物層を容易かつ確実に形成することができる。そして、ターゲットの種類を交換することにより、異なる組成の金属酸化物層を好適に積層することができ、効率良く多層膜３を形成することができる。また、多層膜３の形成は、異なる複数の方法、条件を組み合わせて行ってもよい。
【００３５】
上記のような時計用文字板１は、多層膜３が設けられている側の面の色調は、ＪＩＳ  Ｚ  ８７２９で規定されるＬ＊ａ＊ｂ＊表示の色度図において、ａ＊が−１０〜１０であり、かつ、ｂ＊が−１０〜１０であるのが好ましく、ａ＊が−５〜５であり、かつ、ｂ＊が−５〜５であるのがより好ましい。これにより、時計用文字板１の美的外観は、特に優れたものとなる。
また、時計用文字板１は、多層膜３が設けられている側の面の色調は、ＪＩＳ  Ｚ  ８７２９で規定されるＬ＊ａ＊ｂ＊表示の色度図において、Ｌ＊が５０〜８５であるのが好ましく、Ｌ＊が７０〜８５であるのがより好ましい。これにより、時計用文字板１の美的外観は、白色度が高く、より高級感に優れたものとなる。
【００３６】
また、時計用文字板１の厚さは、特に限定されないが、１５０〜７００μｍであるのが好ましく、２００〜６００μｍであるのがより好ましく、３００〜５００μｍであるのがさらに好ましい。時計用文字板１の厚さが前記範囲内の値であると、時計用文字板１が適用される時計が、厚型化するのを効果的に防止しつつ、時計用文字板１の機械的強度、形状の安定性等を十分に優れたものとすることができる。
【００３７】
また、上述したように、時計用文字板１は、基材２上に、金属酸化物層を複数層備えた多層膜３を有しているため、時計用文字板１全体についての、可視光領域（３８０〜７８０ｎｍの波長領域）における各波長での反射率のばらつきを十分に小さなものとすることができる。このように、可視光領域における各波長での反射率のばらつきが十分に小さいものであると、白色度が高く、高級感にあふれる優れた美的外観が得られる。言い換えると、可視光領域（３８０〜７８０ｎｍの波長領域）において、反射率が最大となる波長での反射率Ａ［％］と、反射率が最小となる波長での反射率Ｂ［％］との差Ａ−Ｂが十分に小さいと、上記のような効果が得られる。このように、Ａ−Ｂの値は、十分に小さいものであるのが好ましいが、より具体的には、２５％未満であるのが好ましく、２０％未満であるのがより好ましく、１０％未満であるのがさらに好ましい。これにより、上記のような効果はさらに顕著なものとして発揮される。
【００３８】
上述したように、時計用文字板１は、美的外観に優れるとともに、電磁波の透過性にも優れている。このため、時計用文字板１は、電波時計やソーラー時計（太陽電池を内蔵する時計）、ソーラー電波時計等に好適に適用することができる。
また、時計用文字板１は、耐久性にも優れているため、携帯時計（例えば、腕時計）に好適に適用することができる。
【００３９】
＜時計用文字板（第２実施形態）＞
次に、本発明の時計用文字板の第２実施形態について説明する。以下の説明では、前述した実施形態（第１の実施形態）との違いを中心に説明し、同様の事項についてはその説明を省略する。
図２は、本発明の時計用文字板の第２実施形態を示す断面図である。
【００４０】
図２に示すように、本実施形態の時計用文字板１’は、基材２と、主として金属酸化物で構成された複数の層を備えた多層膜３と、基材２の多層膜３と対向する面とは反対の面側に設けられた偏光体４と、基材２と偏光体４との間に配された拡散層（拡散体）５とを有している。すなわち、本実施形態の時計用文字板１’は、基材２の多層膜３が形成された面とは反対側の表面に、拡散層５と偏光体４とがこの順に積層されている以外は、前記第１実施形態で説明した時計用文字板１と同様である。以下、偏光体４、拡散層５について説明する。
【００４１】
［偏光体］
偏光体４は、入射した光を偏光させる機能を有するものである。
このような偏光体４を有することにより（特に、時計用文字板１’の内側（図中下側）から、偏光体４、拡散層５、基材２をこの順に設置することにより）、時計用文字板１’としての光透過性を十分に高いものとしつつ、時計用文字板１’を外部から（時計用文字板１’の多層膜３が設けられた面側（図中上側）から）見た際に、時計用文字板１’を介して、時計用文字板１’の内側（時計用文字板１’の多層膜３が設けられた面側（図中下側））の様子が透けて見えてしまうのをより効果的に防止することができ、時計用文字板１’の装飾性（美的外観）を特に優れたものとすることができる。
【００４２】
偏光体４は、入射した光を偏光させる機能を有するものであれば、いかなるものであってもよいが、所定方向に振動する第１の光を透過し、かつ、振動方向が前記第１の光の振動方向に対して垂直な第２の光を反射する機能を有する、反射型偏光体であるのが好ましい。これにより、時計用文字板１’の光透過性を十分に高いものとしつつ、時計用文字板１’を外部から（時計用文字板１’の多層膜３が設けられた面側（図中上側）から）見た際に、時計用文字板１’を介して、時計用文字板１’の内側（時計用文字板１’の多層膜３が設けられた面側（図中下側））の様子が透けて見えてしまうのをさらに効果的に防止することができ、時計用文字板１’の装飾性（美的外観）を特に優れたものとすることができる。
【００４３】
偏光体（反射型偏光体）１３は、いかなる材料で構成されたものであってもよいが、例えば、主としてポリエステル系樹脂で構成されたものとすることができる。これにより、上述したような効果をさらに顕著なものとして発揮させることができる。
また、偏光体（反射型偏光体）１３は、複数の層が積層されてなるフィルム（積層体）であるのが好ましい。これにより、上述したような効果をさらに顕著なものとして発揮させることができる。
【００４４】
図３に、複数の層が積層されてなる偏光体の好適な実施形態を示す。
図３に示すように、積層体としての偏光体４は、異なる２種の層、すなわち、偏光性フィルム層（Ａ層）４１と、偏光性フィルム層（Ｂ層）４２とが交互に複数層積層された構造を有している。この偏光体４においては、Ａ層４１のＸ軸方向の屈折率（ｎＡＸ）とＢ層４２のＸ軸方向の屈折率（ｎＢＸ）とは異なるが、Ａ層４１のＹ軸方向の屈折率（ｎＡＹ）とＢ層４２のＹ軸方向の屈折率（ｎＢＹ）とは実質的に等しい。この偏光体４に入射する光のうちＹ軸方向の直線偏光の光は、Ａ層４１とＢ層４２とで屈折率が実質的に等しいので、偏光体４を透過する。一方、この偏光体４のＡ層４１におけるＺ軸方向における平均厚さをｔＡ、Ｂ層４２における平均厚さをｔＢとしたとき、下記式（I）を満足することにより、波長λの光であって偏光体４に入射した光のうちＸ軸方向の直線偏光の光は、偏光体４によって好適に反射されることとなる。
ｔＡ・ｎＡＸ＋ｔＢ・ｎＢＸ＝λ／２・・・（I）
【００４５】
そして、Ａ層４１におけるＺ軸方向の平均厚さおよびＢ層４２におけるＺ軸方向の平均厚さを種々変化させているので、この偏光体４は、可視波長領域の広範囲にわたって偏光体４に入射した光のうちＸ軸方向の直線偏光の光を反射する。
上記のような偏光体４により、時計用文字板１’への入射光の一部を透過しつつ、また入射光の一部を反射させて、時計用文字板１’を外部から（時計用文字板１’の多層膜３が設けられた面側（図中上側）から）見た際に、時計用文字板１’を介して、時計用文字板１’の内側（時計用文字板１’の多層膜３が設けられた面側（図中下側））の様子が透けて見えてしまうのをより効果的に防止することができる。
【００４６】
偏光体４が上記のような積層体で構成されるものである場合、各層（Ａ層４１、Ｂ層４２）は、いかなる材料で構成されたものであってもよいが、偏光体４のＡ層４１は、ポリエチレンナフタレートで構成されたもの（特に、ポリエチレンナフタレートで構成されたフィルムを延伸したもの）であるのが好ましく、Ｂ層４２は、ナフタレンジカルボン酸とテレフタル酸とのコポリエステルで構成されたものであるのが好ましい。これにより、時計用文字板１’の光透過性を十分に高いものとしつつ、時計用文字板１’を外部から（時計用文字板１’の多層膜３が設けられた面側（図中上側）から）見た際に、時計用文字板１’を介して、時計用文字板１’の内側（時計用文字板１’の多層膜３が設けられた面側（図中下側））の様子が透けて見えてしまうのをさらに効果的に防止することができ、時計用文字板１’の装飾性（美的外観）を特に優れたものとすることができる。なお、偏光体４を構成する材料は、上記のようなものに限定されず、偏光性フィルム（偏光板）を形成するのに適するものとして知られている材料を適宜選択して使用することができる。
【００４７】
また、偏光体４が上記のような積層体で構成されるものである場合、積層する層の数は、限定はないが、２〜２０が好ましく、６〜１２がより好ましく、８〜１０がさらに好ましい。これにより、上述した効果はさらに顕著なものとなる。
偏光体４の厚さは、特に限定されないが、２０〜３００μｍであるのが好ましく、１００〜２００μｍであるのがより好ましい。偏光体４の厚さが前記範囲内の値であると、上述したような効果をより顕著なものとして発揮させることができる。
【００４８】
［拡散層］
拡散層５は、入射した光を拡散する機能を有する拡散剤を含む材料で構成されている。これにより、基材２側から入射した光（外光）を、前述した偏光体４側に出射しつつ、入射した光の一部を基材２側にも散乱させることができる。また、偏光体４側から入射した光についても、基材２側に散乱させつつ、出射することができる。その結果、基材２側から入射した光（外光）を、偏光体４側（後述する腕時計１００において太陽電池９が配される側）に出射しつつ、時計用文字板１’を外部から（時計用文字板１’の多層膜３が設けられた面側（図中上側）から）見た際に、時計用文字板１’を介して、時計用文字板１’の内側（時計用文字板１’の多層膜３が設けられた面側（図中下側））の様子が透けて見えてしまうのをさらに効果的に防止することができる。特に、時計用文字板１’では、拡散層５において光が基材２側に出射（散乱）されるため、時計用文字板１’としての外観は、白色度（光沢度）のより高いものとなり、特に優れた高級感を有するものとなる。
【００４９】
拡散層５を構成する拡散剤としては、光を拡散する機能を有するものであればいかなるものを用いてもよい。
また、拡散剤は、例えば、粒状（粉末状）、鱗片状、針状等、いかなる形状のものであってもよく、また、不定形のものであってもよい。また、拡散層５は、実質的に、拡散剤のみで構成されるものであってもよい。
【００５０】
また、拡散剤の構成材料として、例えば、シリカ、ガラス、樹脂等が挙げられる。
また、拡散層５は、粘着性、接着性を有する材料で構成されたものであるのが好ましい。これにより、基材２と偏光体４との密着性を向上させることができ、その結果、時計用文字板１’の耐久性（耐衝撃性等）を向上させることができ、実用品、装飾品としての時計用文字板１’の信頼性を特に優れたものとすることができる。
【００５１】
上記のような粘着性、接着性を有する材料（粘着・接着材料）としては、例えば、粘着剤、接着剤等に用いられる材料を用いることができるが、粘着・接着材料としては、アクリル系樹脂を用いるのが好ましい。これにより、時計用文字板１’全体としての光の透過性、美的外観等を十分に保持しつつ、基材２と偏光体４との密着性を特に優れたものとすることができる。
拡散層５が上記のような粘着・接着材料を含むものである場合、拡散層５は、主として粘着・接着材料で構成されたものであるのが好ましい。これにより、上述したような効果をさらに顕著なものとして発揮させることができる。
拡散層５の厚さは、特に限定されないが、１０〜３０μｍであるのが好ましく、１５〜２５μｍであるのがより好ましい。拡散層５の厚さが前記範囲内の値であると、上述したような効果をより顕著なものとして発揮させることができる。
【００５２】
上述したように、時計用文字板１’においては、基材２、多層膜３に加え、偏光体４、拡散層５を有している。このため、基材２として、比較的薄いものを用いた場合であっても、時計用文字板１’の機械的強度、形状の安定性等を十分に優れたものとすることができる。本実施形態において、基材２の厚さは、特に限定されないが、１５０〜７００μｍであるのが好ましく、２００〜６００μｍであるのがより好ましく、３００〜５００μｍであるのがさらに好ましい。基材２の厚さが前記範囲内の値であると、時計用文字板１’が適用される時計が、厚型化するのを効果的に防止しつつ、時計用文字板１’の機械的強度、形状の安定性等を十分に優れたものとすることができる。
時計用文字板１’の厚さは、特に限定されないが、前記第１実施形態で説明した時計用文字板１の厚さと同様であるのが好ましい。
【００５３】
＜時計＞
次に、上述したような本発明の時計用文字板を備えた本発明の時計について説明する。
本発明の時計は、上述したような本発明の時計用文字板を有するものである。上述したように、本発明の時計用文字板は、光透過性（電磁波透過性）および装飾性（美的外観）に優れたものである。このため、このような時計用文字板を備えた本発明の時計は、ソーラー時計や電波時計としての求められる要件を十分に満足することができる。なお、本発明の時計を構成する時計用文字板（本発明の時計用文字板）以外の部品としては、公知のものを用いることができるが、以下に、本発明の時計の構成の一例について説明する。
【００５４】
図４は、本発明の時計（腕時計）の好適な実施形態を示す断面図である。
図４に示すように、本実施形態の腕時計（携帯時計）１００は、胴（ケース）７２と、裏蓋７３と、ベゼル（縁）７４と、ガラス板（カバーガラス）７５とを備えている。また、ケース７２内には、前述したような本発明の時計用文字板１（または時計用文字板１’）と、太陽電池９と、ムーブメント７１とが収納されており、さらに、図示しない針（指針）等が収納されている。
ガラス板７５は、通常、透明性の高い透明ガラスやサファイア等で構成されている。これにより、本発明の時計用文字板１（または時計用文字板１’）の審美性を十分に発揮させることができるとともに、太陽電池９に十分な光量の光を入射させることができる。
ムーブメント７１は、太陽電池９の起電力を利用して、指針を駆動する。
【００５５】
図４中では省略しているが、ムーブメント７１内には、例えば、太陽電池９の起電力を貯蔵する電気二重層コンデンサー、リチウムイオン二次電池や、時間基準源として水晶振動子や、水晶振動子の発振周波数をもとに時計を駆動する駆動パルスを発生する半導体集積回路や、この駆動パルスを受けて１秒毎に指針を駆動するステップモーターや、ステップモーターの動きを指針に伝達する輪列機構等を備えている。
また、ムーブメント７１は、図示しない電波受信用のアンテナを備えている。そして、受信した電波を用いて時刻調整等を行う機能を有している。
【００５６】
太陽電池９は、光エネルギーを電気エネルギーに変換する機能を有する。そして、太陽電池９で変換された電気エネルギーは、ムーブメントの駆動等に利用される。
太陽電池９は、例えば、非単結晶シリコン薄膜にｐ型の不純物とｎ型の不純物とが選択的に導入され、さらにｐ型の非単結晶シリコン薄膜とｎ型の非単結晶シリコン薄膜との間に不純物濃度の低いｉ型の非単結晶シリコン薄膜を備えたｐｉｎ構造を有している。
【００５７】
胴７２には巻真パイプ７６が嵌入・固定され、この巻真パイプ７６内にはりゅうず７７の軸部７７１が回転可能に挿入されている。
胴７２とベゼル７４とは、プラスチックパッキン７８により固定され、ベゼル７４とガラス板７５とはプラスチックパッキン７９により固定されている。
また、胴７２に対し裏蓋７３が嵌合（または螺合）されており、これらの接合部（シール部）８３には、リング状のゴムパッキン（裏蓋パッキン）８２が圧縮状態で介挿されている。この構成によりシール部８３が液密に封止され、防水機能が得られる。
【００５８】
りゅうず７７の軸部７７１の途中の外周には溝７７２が形成され、この溝７７２内にはリング状のゴムパッキン（りゅうずパッキン）８１が嵌合されている。ゴムパッキン８１は巻真パイプ７６の内周面に密着し、該内周面と溝７７２の内面との間で圧縮される。この構成により、りゅうず７７と巻真パイプ７６との間が液密に封止され防水機能が得られる。なお、りゅうず７７を回転操作したとき、ゴムパッキン８１は軸部７７１と共に回転し、巻真パイプ７６の内周面に密着しながら周方向に摺動する。
【００５９】
上記のような携帯時計（腕時計）は、各種時計の中でも特に優れた耐久性（例えば、耐衝撃性等）が求められるものであるため、優れた美的外観とともに、優れた耐久性が得られる本発明を、より好適に適用することができる。
なお、上記の説明では、時計の一例として、ソーラー電波時計としての腕時計（携帯時計）を挙げて説明したが、本発明は、腕時計以外の携帯時計、置時計、掛け時計等の他の種類の時計にも同様に適用することができる。また、本発明は、ソーラー電波時計を除くソーラー時計や、ソーラー電波時計を除く電波時計等、いかなる時計にも適用することができる。
【００６０】
以上、本発明の好適な実施形態について説明したが、本発明は、上記のようなものに限定されるものではない。
例えば、本発明の時計用文字板、時計では、各部の構成は、同様の機能を発揮する任意の構成のものに置換することができ、また、任意の構成を付加することもできる。例えば、本発明の時計用文字板は、各種塗装法等により形成された着色層や、各種印刷法により形成された印刷部を有するものであってもよい。
【００６１】
また、前述した実施形態では、基材と多層膜とが隣接する（接触する）ものとして説明したが、これらの間には、例えば、少なくとも１層の中間層があってもよい。また、同様に、基材と偏光体との間や、偏光体と拡散層との間には、例えば、少なくとも１層の中間層があってもよい。
また、前述した第２実施形態では、基材と偏光体との間に拡散層を有するものとして説明したが、拡散層はなくてもよい。例えば、基材と偏光体とは隣接するものであってもよいし、基材と偏光体との間に、拡散層以外の中間層を有していてもよい。
【００６２】
また、時計用文字板の表面（基材２の表面（多層膜３に対向する面とは反対の面）や、偏光体４の表面（多層膜３に対向する面とは反対の面）、多層膜３の表面（基材２に対向する面とは反対の面））には、少なくとも１層の層（コート層）が設けられていてもよい。このような層は、例えば、時計用文字板の使用時等において除去されるものであってもよい
【実施例】
【００６３】
次に、本発明の具体的実施例について説明する。
１．時計用文字板の製造
（実施例１）
以下に示すような方法により、時計用文字板を製造した。
まず、ポリカーボネートを用いて、圧縮成形により、時計用文字板の形状を有する基材を作製し、その後、必要箇所を切削、研磨した。得られた基材は、略円盤状をなし、直径：約２７ｍｍ×厚さ：約５００μｍであった。
次に、この基材を洗浄した。基材の洗浄としては、中性洗剤中での超音波洗浄を１０分間、水洗を１０秒間、純水洗浄を１０秒間行った。
【００６４】
その後、上記のようにして洗浄を行った基材の表面に、金属酸化物で構成された金属酸化物層を複数層備えた多層膜を形成すること（多層膜形成工程）により、時計用文字板を製造した。多層膜の形成は、以下に詳述するように、酸素ガスを含む雰囲気中で、金属材料で構成された複数種のターゲットを、順次変更して用いたスパッタリングにより行った。
まず、洗浄済みの基材をスパッタリング装置内に取付け、その後、装置内を予熱しながら、スパッタリング装置内を３×１０−３Ｐａまで排気（減圧）した。
次に、アルゴン流量：４０ｍｌ／分でアルゴンガスを導入するとともに、酸素流量：１０ｍｌ／分で酸素を導入した。このような状態で、ターゲットとしてＭｏを用い、投入電力：１５００Ｗ、処理時間：４分間という条件で放電を行うことにより、ＭｏＯ３で構成された金属酸化物層としての酸化モリブデン層を形成した。このようにして形成された酸化モリブデン層の厚さは、１５ｎｍであった。
引き続き、上記のようにして形成された酸化モリブデン層の表面に、アルゴン流量：４０ｍｌ／分でアルゴンガスを導入するとともに、酸素流量：１０ｍｌ／分で酸素を導入しつつ、ターゲットとしてＳｉを用い、投入電力：１５００Ｗ、処理時間：１５分間という条件で放電を行うことにより、ＳｉＯ２で構成された金属酸化物層としての酸化ケイ素層を形成した。このようにして形成された酸化ケイ素層の厚さは、８０ｎｍであった。
その後さらに、上記のようにして形成された酸化ケイ素層の表面に、アルゴン流量：４０ｍｌ／分でアルゴンガスを導入するとともに、酸素流量：１０ｍｌ／分で酸素を導入しつつ、ターゲットとしてＭｏを用い、投入電力：１５００Ｗ、処理時間：１２分間という条件で放電を行うことにより、ＭｏＯ３で構成された金属酸化物層としての酸化モリブデン層を形成した。このようにして形成された酸化モリブデン層の厚さは、６０ｎｍであった。
上記のようにして得られた多層膜（３層の金属酸化物層の積層体）の厚さは、１５５ｎｍであった。
なお、金属酸化物層、多層膜の厚さは、ＪＩＳ  Ｈ  ５８２１で規定される顕微鏡断面試験方法に従い測定した。
【００６５】
（実施例２〜４）
多層膜形成工程における、ターゲットの種類、ガス流量、処理時間等のスパッタリングの条件を変更することにより、多層膜の構成を表１に示すようにした以外は、前記実施例１と同様にして時計用文字板を製造した。
【００６６】
（実施例５）
まず、ポリカーボネートを用いて、圧縮成形により、時計用文字板の形状を有する基材を作製し、その後、必要箇所を切削、研磨した。得られた基材は、略円盤状をなし、直径：約２７ｍｍ×厚さ：約３００μｍであった。
次に、この基材を洗浄した。基材の洗浄としては、まず、アルカリ電解脱脂を３０秒間行い、次いで、アルカリ浸漬脱脂を３０秒間行った。その後、中和を１０秒間、水洗を１０秒間、純水洗浄を１０秒間行った。
【００６７】
その後、上記のようにして洗浄を行った基材の表面に、金属酸化物で構成された金属酸化物層を複数層備えた多層膜を形成した（多層膜形成工程）。多層膜の形成は、以下に詳述するように、酸素ガスを含む雰囲気中で、金属材料で構成された複数種のターゲットを、順次変更して用いたスパッタリングにより行った。
まず、洗浄済みの基材をスパッタリング装置内に取付け、その後、装置内を予熱しながら、スパッタリング装置内を３×１０−３Ｐａまで排気（減圧）した。
次に、アルゴン流量：４０ｍｌ／分でアルゴンガスを導入するとともに、酸素流量：１０ｍｌ／分で酸素を導入した。このような状態で、ターゲットとしてＭｏを用い、投入電力：１５００Ｗ、処理時間：４．５分間という条件で放電を行うことにより、ＭｏＯ３で構成された金属酸化物層としての酸化モリブデン層を形成した。このようにして形成された酸化モリブデン層の厚さは、２５ｎｍであった。
引き続き、上記のようにして形成された酸化モリブデン層の表面に、アルゴン流量：４０ｍｌ／分でアルゴンガスを導入するとともに、酸素流量：１０ｍｌ／分で酸素を導入しつつ、ターゲットとしてＳｉを用い、投入電力：１５００Ｗ、処理時間：１６分間という条件で放電を行うことにより、ＳｉＯ２で構成された金属酸化物層としての酸化ケイ素層を形成した。このようにして形成された酸化ケイ素層の厚さは、８５ｎｍであった。
その後さらに、上記のようにして形成された酸化ケイ素層の表面に、アルゴン流量：４０ｍｌ／分でアルゴンガスを導入するとともに、酸素流量：１０ｍｌ／分で酸素を導入しつつ、ターゲットとしてＭｏを用い、投入電力：１５００Ｗ、処理時間：１２分間という条件で放電を行うことにより、ＭｏＯ３で構成された金属酸化物層としての酸化モリブデン層を形成した。このようにして形成された酸化モリブデン層の厚さは、６０ｎｍであった。
上記のようにして得られた多層膜（３層の金属酸化物層の積層体）の厚さは、１７０ｎｍであった。
【００６８】
次に、基材の多層膜が形成された面とは反対側の表面に、拡散剤とアクリル系粘着剤（アクリル系樹脂）とで構成される拡散層組成物を介して、偏光体（反射型偏光体）を貼り合わせた。これにより、多層膜、基材、拡散層、偏光体がこの順で積層された時計用文字板が得られた。なお、偏光体としては、ポリエチレンナフタレートで構成されたシート材を一軸方向に延伸することにより得られたシート材からなる層と、ナフタレンジカルボン酸とテレフタル酸とのコポリエステルで構成されたシート材を一軸方向に延伸することにより得られたシート材からなる層とを、交互に合計８層積層することにより形成した物を用いた。この偏光体の厚さは、１６０μｍであった。また、拡散剤としては粉末状のシリカを用いた。また、拡散層の厚さは２０μｍであった。
【００６９】
（実施例６〜９）
多層膜形成工程における、ターゲットの種類、ガス流量、処理時間等のスパッタリングの条件を変更することにより、多層膜の構成を表１に示すようにした以外は、前記実施例５と同様にして時計用文字板を製造した。
【００７０】
（比較例１）
基材の表面に酸化モリブデン層を形成した後、酸化ケイ素層、酸化モリブデン層を形成しなかった以外は、前記実施例１と同様にして時計用文字板を製造した。すなわち、基材の表面に、多層膜を形成することなく、１層の金属酸化物層（酸化モリブデン層）を形成した以外は、前記実施例１と同様にして時計用文字板を製造した。
【００７１】
（比較例２）
スパッタリングの処理時間を変更することにより、酸化金属物層（酸化モリブデン層）の厚さを表１に示すように変更した以外は、前記比較例１と同様にして時計用文字板を製造した。
（比較例３）
金属酸化物層をＳｉＯ２で形成された酸化ケイ素層として形成した以外は、前記比較例１と同様にして時計用文字板を製造した。
【００７２】
（比較例４）
スパッタリングの処理時間を変更することにより、酸化金属物層（酸化ケイ素層）の厚さを表１に示すように変更した以外は、前記比較例３と同様にして時計用文字板を製造した。
（比較例５）
基材に対して、多層膜（金属酸化物層）を形成することなく、拡散層および偏光体を積層した以外は、前記実施例５と同様にして時計用文字板を製造した。すなわち、本比較例では、時計用文字板を基材、拡散層および偏光体の積層体として製造した。
【００７３】
（比較例６）
基材の表面に酸化モリブデン層を形成した後、酸化ケイ素層、酸化モリブデン層を形成しなかった以外は、前記実施例５と同様にして時計用文字板を製造した。すなわち、基材の表面に、多層膜を形成することなく、１層の金属酸化物層（酸化モリブデン層）を形成した以外は、前記実施例５と同様にして時計用文字板を製造した。
（比較例７）
スパッタリングの処理時間を変更することにより、酸化金属物層（酸化モリブデン層）の厚さを表１に示すように変更した以外は、前記比較例６と同様にして時計用文字板を製造した。
【００７４】
（比較例８）
金属酸化物層をＳｉＯ２で形成された酸化ケイ素層として形成した以外は、前記比較例６と同様にして時計用文字板を製造した。
（比較例９）
スパッタリングの処理時間を変更することにより、酸化金属物層（酸化ケイ素層）の厚さを表１に示すように変更した以外は、前記比較例８と同様にして時計用文字板を製造した。
各実施例および各比較例の時計用文字板の構成を表１にまとめて示す。なお、表１中、ポリカーボネートをＰＣで示した。上記の実施例および比較例で形成した金属酸化物層の屈折率は、以下の通りであった。すなわち、ＴｉＯ２層の屈折率は２．５、ＺｒＯ２層の屈折率は２．１、ＳｉＯ２層の屈折率は１．４６であった。
【００７５】
【表１】
2007051988.tif 000003
【００７６】
２．目視による外観評価
前記各実施例および各比較例で製造した各時計用文字板について、金属酸化物層が形成された面側（比較例５については、偏光体が形成された面とは反対の面側）から、目視による観察を行い、これらの外観を以下の６段階の基準に従い、評価した。
◎◎：極めて優れた外観を有している。
◎：優れた外観を有している。
○：良好な外観を有している。
△：外観がやや不良。
×：外観が不良。
××：外観が極めて不良。
【００７７】
３．色度計による外観評価
前記各実施例および各比較例で製造した時計用文字板について、金属酸化物層が形成された面側（比較例５については、偏光体が形成された面とは反対の面側）の色度を、色度計（ミノルタ社製、ＣＭ−２０２２）を用いて測定し、以下の４段階の基準に従い、評価した。
◎：ＪＩＳ  Ｚ  ８７２９で規定されるＬ＊ａ＊ｂ＊表示の色度図において、ａ＊
が−５〜５でありかつｂ＊が−５〜５の範囲内である。
○：ＪＩＳ  Ｚ  ８７２９で規定されるＬ＊ａ＊ｂ＊表示の色度図において、ａ＊
が−１０〜１０でありかつｂ＊が−１０〜１０の範囲内である（ただし、◎の
範囲を除く）。
△：ＪＩＳ  Ｚ  ８７２９で規定されるＬ＊ａ＊ｂ＊表示の色度図において、ａ＊
が−１５〜１５でありかつｂ＊が−１５〜１５の範囲内である（ただし、◎お
よび○の範囲を除く）。
×：ＪＩＳ  Ｚ  ８７２９で規定されるＬ＊ａ＊ｂ＊表示の色度図において、ａ＊
が−１５〜１５でありかつｂ＊が−１５〜１５の範囲外である。
なお、色度計の光源としては、ＪＩＳ  Ｚ  ８７２０で規定されるＤ６５のものを用い、視野角：２°で測定した。
【００７８】
４．可視光領域における反射率のばらつき
前記各実施例および各比較例で製造した時計用文字板について、金属酸化物層が形成された面側（比較例５については、偏光体が形成された面とは反対の面側）の、可視光領域（３８０〜７８０ｎｍの波長領域）における各波長での反射率を測定した。この測定結果から、可視光領域（３８０〜７８０ｎｍの波長領域）において、反射率が最大となる波長での反射率Ａ［％］と、反射率が最小となる波長での反射率Ｂ［％］との差Ａ−Ｂを求め、以下の５段階の基準に従い、評価した。Ａ−Ｂの値が小さいほど、可視光領域における反射率のばらつきが小さいものであるといえる。なお、反射率の測定は、時計用文字板の裏側に太陽電池を配した状態で行った。
◎◎：Ａ−Ｂの値が１０％未満。
◎：Ａ−Ｂの値が１０％以上２０％未満。
○：Ａ−Ｂの値が２０％以上２５％未満。
△：Ａ−Ｂの値が２５％以上３０％未満。
×：Ａ−Ｂの値が３０％以上。
【００７９】
５．時計用文字板の光透過率評価
前記各実施例および各比較例で製造した各時計用文字板について、以下のような方法により、光透過率を評価した。
まず、太陽電池と各時計用文字板とを暗室にいれた。その後、太陽電池単体でその受光面に対し、所定距離離間した蛍光灯（光源）からの光を入射させた。この際、太陽電池の発電電流をＡ［ｍＡ］とした。次に、前記太陽電池の受光面の上面に、時計用文字板を重ね合わせた状態で、前記と同様に所定距離離間した蛍光灯（光源）からの光を入射させた。この状態での、太陽電池の発電電流をＢ［ｍＡ］とした。そして、（Ｂ／Ａ）×１００で表される時計用文字板の光透過率を算出し、以下の４段階の基準に従い、評価した。光透過率が大きいほど、時計用文字板の光透過性は優れたものであるといえる。なお、時計用文字板は、基材の多層膜（金属酸化物層）が形成された面側が蛍光灯（光源）側を向くように重ね合わせた（比較例５については、基材の拡散層が形成された面側が太陽電池側を向くように重ね合わせた）。
◎：３２％以上。
○：２５％以上３２％未満。
△：１７％以上２５％未満。
×：１７％未満。
【００８０】
その後、前記各実施例および各比較例で製造した時計用文字板を用いて、図４に示すような腕時計を製造した。そして、製造された各腕時計を暗室にいれた。その後、時計の文字板側の面（ガラス板側の面）から、所定距離離間した蛍光灯（光源）からの光を入射させた。この際、光の照射強度が次第に大きくなるように照射強度を一定の速度で変化させた。その結果、本発明の時計では、比較的照射強度が小さい場合でもムーブメントが駆動した。これに対し、比較例２、４、７、９の時計では、比較的照射強度が大きい場合でもムーブメントの駆動が確認されなかった。
【００８１】
６．電波透過性の評価
前記各実施例および各比較例で製造した各時計用文字板について、以下に示すような方法で電波透過性を評価した。
まず、時計ケースと、電波受信用のアンテナを備えた腕時計用内部モジュール（ムーブメント）とを用意した。
次に、時計ケース内に、腕時計用内部モジュール（ムーブメント）および、時計用文字板を組み込み、この状態での電波の受信感度を測定した。
【００８２】
時計用文字板を組み込まない状態での受信感度を基準とし、時計用文字板を組み込んだ場合における受信感度の低下量（ｄＢ）を以下の４段階の基準に従い、評価した。電波の受信感度の低下が低いものほど、時計用文字板の電波透過性は優れたものであるといえる。なお、時計用文字板は、基材の多層膜（金属酸化物層）が形成された面側が蛍光灯（光源）側を向くように重ね合わせた（比較例５については、基材の拡散層が形成された面側が太陽電池側を向くように重ね合わせた）。
◎：感度の低下が認められない（検出限界以下）。
○：感度の低下が０．７ｄＢ未満で認められる。
△：感度の低下が０．７ｄＢ以上１．０ｄＢ未満。
×：感度の低下が１．０ｄＢ以上。
【００８３】
７．金属酸化物層（多層膜）の密着性評価
前記各実施例および各比較例で製造した各時計用文字板について、以下に示すような２種の試験を行い、金属酸化物層（多層膜）の密着性を評価した。
７−１．折り曲げ試験
各時計用文字板について、直径４ｍｍの鉄製の棒材を支点とし、時計用文字板の中心を基準に３０°の折り曲げを行った後、時計用文字板の外観を目視により観察し、これらの外観を以下の４段階の基準に従い、評価した。折り曲げは、圧縮／引っ張りの両方向について行った。
◎：金属酸化物層の浮き、剥がれ等が全く認められない。
○：金属酸化物層の浮きがほとんど認められない。
△：金属酸化物層の浮きがはっきりと認められる。
×：金属酸化物層のひび割れ、剥離がはっきりと認められる。
【００８４】
７−２．熱サイクル試験
各時計用文字板を、以下のような熱サイクル試験に供した。
まず、時計用文字板を、２０℃の環境下に１．５時間、次いで、６０℃の環境下に２時間、次いで、２０℃の環境下に１.５時間、次いで、−２０℃の環境下に３時間静置した。その後、再び、環境温度を２０℃に戻し、これを１サイクル（８時間）とし、このサイクルを合計３回繰り返した（合計２４時間）。
【００８５】
その後、時計用文字板の外観を目視により観察し、これらの外観を以下の４段階の基準に従い、評価した。
◎：金属酸化物層の浮き、剥がれ等が全く認められない。
○：金属酸化物層の浮きがほとんど認められない。
△：金属酸化物層の浮きがはっきりと認められる。
×：金属酸化物層のひび割れ、剥離がはっきりと認められる。
これらの結果を表２に示す。表２中には、ＪＩＳ  Ｚ  ８７２９で規定されるＬ＊ａ＊ｂ＊表示の色度図におけるＬ＊の値もあわせて示す。
【００８６】
【表２】
2007051988.tif 000004
【００８７】
表２から明らかなように、本発明の時計用文字板は、いずれも優れた美的外観を有するとともに、電磁波（光、電波）の透過性に優れていた。また、本発明の時計用文字板では、基材と金属酸化物層（多層膜）との密着性に優れており、十分な耐久性を有していた。
これに対し、比較例では、満足な結果が得られなかった。すなわち、各比較例の時計用文字板では、優れた美的外観と電磁波の優れた透過性とを両立することができなかった。
また、各実施例および各比較例で得られた時計用文字板を用いて、図４に示すような時計を組み立てた。このようにして得られた各時計について、上記と同様の試験、評価を行ったところ、上記と同様の結果が得られた。
【図面の簡単な説明】
【００８８】
【図１】本発明の時計用文字板の第１実施形態を示す断面図である。
【図２】本発明の時計用文字板の第２実施形態を示す断面図である。
【図３】複数の層が積層されてなる偏光体の好適な実施形態を示す斜視図である。
【図４】本発明の時計（携帯時計）の好適な実施形態を示す部分断面図である。
【符号の説明】
【００８９】
１、１’…時計用文字板  ２…基材  ３…多層膜  ４…偏光体（反射型偏光体）  ４１…偏光性フィルム層（Ａ層）  ４２…偏光性フィルム層（Ｂ層）  ５…拡散層  ９…太陽電池  ７１…ムーブメント  ７２…胴（ケース）  ７３…裏蓋  ７４…ベゼル（縁）  ７５…ガラス板（カバーガラス）  ７６…巻真パイプ  ７７…りゅうず  ７７１…軸部  ７７２…溝  ７８…プラスチックパッキン  ７９…プラスチックパッキン  ８１…ゴムパッキン（りゅうずパッキン）  ８２…ゴムパッキン（裏蓋パッキン）  ８３…接合部（シール部）  １００…腕時計（携帯時計）
【図１】
2007051988.tif 000005
【図２】
2007051988.tif 000006
【図３】
2007051988.tif 000007
【図４】
2007051988.tif 000008